FR 2817860 A1 20020614 FR 0015919 A 20001207 L'invention a pour objet un nouveau procédé de préparation d'un matériau céramique de faible épaisseur à gradient continu de porosité superficielle contrôlé et sa mise en oeuvre pour préparer des cellules électrochimiques conductrices par ions oxyde. L'objet se caractérise par une variation continue de porosité de 0% à environ 80 % de faibles épaisseurs. Les céramiques poreuses présentent des propriétés physico-chimiques, que ce soit la stabilité thermique, la stabilité chimique, la biocompatibilité ou la résistance mécanique, qui en font de bons candidats à des applications diverses telles que les membranes de filtration, les capteurs, les jonctions céramiques/ métal, les biomatériaux, la conservation d'énergie, l'isolation thermique ou la catalyse. Ces matériaux sont utilisés notamment pour leur faible densité, leur grande surface d'échange ou leur perméabilité élevée grâce à leur porosité ouverte. Comme techniques de création de porosité dans le matériau céramique, il y a : le frittage incomplet de particules céramiques, l'introduction de porosité par émulsion du matériau avant frittage, l'utilisation de corps porogènes éliminés avant frittage, les opérations de formage comme l'extrusion, le moulage par injection, le prototypage rapide, ou l'utilisation de fibres céramiques. Ces méthodes sont répertoriées dans Roy W. Rice,"Porosity of ceramics", Marcel Dekker, 1998, pp 20-21. Le sous-frittage ou frittage incomplet, d'une poudre céramique ou d'un mélange de poudres céramiques de différentes tailles de grains, ne permet pas d'atteindre une porosité supérieure à 50%. L'utilisation de corps porogènes, éliminés par exemple, par pyrolyse avant frittage et laissant des pores en négatif dans la céramique, est un des procédés les plus appropriés pour l'élaboration de matériaux dont la porosité est contrôlée en termes de fraction volumique, de forme et de répartition en taille des pores. L'incorporation de corps porogènes articulaires, comme l'amidon, les latex, le graphite ou les résines, dans des suspensions ou pâtes céramiques, permet d'obtenir une porosité répartie de façon homogène dans une matrice céramique dense. Selon le procédé de mise en forme, le pressage, le coulage en moule, le coulage en bande, l'extrusion ou le moulage par injection, on obtient un matériau de géométrie plane, tubulaire ou de forme plus complexe. Plusieurs variantes de cette technique d'incorporation de particules porogènes dans une suspension céramique, sont décrites dans les brevets américains publiés sous les numéros US 4,777, 153, US 4,883, 497, US 5,762, 737, US 5,846, 664 et US 5,902, 429. et dans les publications de Lyckfeldt et al ; et Apté et al (O. Lyckfeldt, E. Lidén, R. Carlsson,"Processing of thermal insulation materials with controlled porosity", Low expansion materials, pp 217-229 ; S. F. Corbin, P. S. Apté, J. Am. Ceram. Soc., 82,7, 1999, pp 1693-1701). Apté et al. décrivent notamment un procédé utilisant le coulage en bande de suspensions céramiques contenant des particules porogènes et la thermocompression de bandes pour obtenir après frittage un matériau poreux à gradient discret de porosité. Le corps porogène peut aussi être une préforme imprégnée par une suspension céramique (poudre céramique + solvant + additifs organiques). L'infiltration de mousses polymères par une suspension céramique, permet d'obtenir des céramiques massives ayant une porosité ouverte importante. Dans ce cas, la porosité totale est directement liée à la structure de la mousse, mais cette technique ne permet pas d'atteindre des tailles de pores microniques et elle ne peut pas être mise en oeuvre pour préparer des matériaux de faible épaisseur. US 4,780, 437 divulgue un procédé de préparation de matériaux poreux de faible épaisseur, par infiltration d'un flocage de fibres porogènes pyrolysables par une suspension céramique. Les matériaux obtenus par ce procédé présentent une porosité anisotrope orientée. La maîtrise de la structure en tant que système dense ou système poreux à gradient de porosité et la maîtrise de la microstructure notamment la distribution en taille des particules et des pores, d'un objet céramique est un facteur détermi- nant pour ses propriétés intrinsèques et pour ses applications en termes de performances, de reproductibilité, de durée de vie et de coût. Aujourd'hui, on ne sait pas fabriquer une membrane céramique de faible épaisseur, de l'ordre de quelques centaines de micromètres, possédant un gradient continu de porosité superficielle contrôlé, allant de 0 % (céramique dense) à environ 80% (système très poreux) en une seule opération. Tous les objets réalisés selon les divers procédés connus, ont des gradients discrets ou discontinus de porosité contrôlée. Or la présence, même pour un matériau identique, de ces gradients discrets de porosité, peuvent engendrer aux différentes interfaces, des phénomènes de décollement et de délaminage des couches, notamment à cause des différences de coefficients d'expansion thermique entre ces zones. Il en découle une dégradation rapide de l'objet. Le fait de pouvoir réaliser un gradient continu de porosité contrôlé d'un matériau, doit permettre d'éviter la succession d'interfaces entre les couches de porosité différente et par conséquent d'éviter ces phénomènes de dégradation. Dans le cas de l'élaboration de cellules électrochimiques constituées d'un électrolyte solide dense et d'électrodes, dites volumiques, comme celles décrites dans la demande internationale de brevet WO 95/32050, le fait de maîtriser une microstructure avec un gradient continu de porosité superficielle contrôlé doit permettre : De favoriser les compatibilités physique et chimique entre l'électrode volu- mique et l'électrolyte solide dense et d'améliorer ainsi la cohésion de l'interface entre ces deux matériaux, De limiter les coûts énergétiques liés aux surtensions interfaciales, De favoriser la diffusion, la dissociation et la recombinaison de l'oxygène dans tout l'édifice en trois dimensions de la structure poreuse électrode volumique/électrolyte solide dense, par la délocalisation en volume de manière homogène de la réaction d'électrode. Les cellules électrochimiques ainsi formées ont des performances électrochimiques améliorées en termes de performances électrochimiques (densité de courant appliquée par unité de surface), de durée de vie, de vieillissement et de coût énergétique. C'est pourquoi, l'invention a pour objet, un procédé de préparation d'un matériau céramique de faible épaisseur et à gradient continu de porosité superfi- cielle contrôlé, caractérisé en ce qu'il comprend : - une étape (A), d'infiltration d'un substrat porogène poreux et d'épaisseur contrôlée, par une suspension d'un matériau céramique, - une étape (B), d'évaporation du solvant, pour former une structure composite porogène/céramique solide, - une étape (C) de déliantage et - une étape (D) de frittage. Dans la définition du procédé objet de la présente invention, par faible épaisseur, on entend généralement une épaisseur comprise entre environ 0,05 mm et environ 2 mm et plus particulièrement, entre environ 0,25 mm et environ 1 mm. Dans la définition du procédé objet de la présente invention, par gradient continu de porosité superficielle contrôlé, on indique que la porosité dudit matériau varie d'une valeur tendant vers 0%, au niveau de l'une de ses faces (appelée surface dense), jusqu'à une valeur tendant vers environ 80% au niveau de sa face opposée (appelée face poreuse). Par porosité superficielle, on entend la porosité à la surface du composant accessible à un fluide, par exemple à un gaz pour le fonctionnement d'une cellule électrochimique ou à un liquide, comme une suspension ou un métal fondu, pour une infiltration. Lorsque le matériau céramique est destiné à la fabrication d'une membrane permettant le passage d'ions oxygène en son sein, la porosité du matériau au niveau de la face dense est de l'ordre de 0%, et est inférieure ou égale à 80%, plus particulièrement égale à environ 60% au niveau de la face poreuse. Par substrat porogène poreux, on désigne un empilement poreux de particules porogènes solides ou d'un mélange de particules porogènes solides, de taille et/ou de forme et/ou de nature identique ou différente. La porosité du substrat est comprise entre environ 20 % et environ 90% et de préférence supérieure ou égale à 30 % et inférieure ou égale à 70 % et tout particulièrement environ égale à 40 %. La porosité du substrat porogène poreux correspond aux interstices entre le ou les porogènes, que ce soient des particules, des plaquettes ou des fibres. Cette porosité d'empilement interconnectée, appelée aussi porosité ouverte, permet l'infiltration de la suspension céramique. Par porogène, on désigne tout matériau susceptible d'être éliminé, par décomposition thermique lors de l'étape de déliantage préalable au frittage en laissant des pores dans le matériau obtenu à l'issue de cette étape et sans laisser de résidus. Comme porogène, on préfère utiliser les polymères existant sous forme articulaire et de forme relativement isotrope comme, par exemple, des cires de polypropylène micronisées (par exemple, PropylTex270S ou PropylTex325S de MICRO POWDERS, Inc.), des polyamides (par exemple ORGASOL de ELFATOCHEM), des latex, du polytétrafluoroéthylène ou des sphères de polystyrène. Comme porogènes, on utilise également des fibres de cellulose (par exemple ARBOCELTmBE600-10 de Rettenmeier), des amidons (par exemple l'amidon de maïs standard, l'amidon de blé standard SP ou la fécule de pomme de terre de ROQUETTE FRERES, amidon de riz REMYRISETMDR de REMY) ou du graphite Par suspension céramique, on indique, dans le cadre de la présente invention, que la suspension a une viscosité et un comportement rhéologique adaptés à l'infiltration dans le substrat porogène poreux, de manière à induire un gradient de remplissage des pores continu, tendant de 0% de remplissage des pores, au niveau de la face opposée à l'infiltration, jusqu'à environ 80% au niveau de la face d'infiltration. L'étape (A) d'infiltration est réalisée par exemple, par la technique dite du coulage en bande. Cette technique est particulièrement appropriée, lorsque l'on souhaite obtenir un matériau céramique de forme planaire. On peut aussi la mettre en oeuvre pour réaliser des tubes par enroulement, par exemple autour d'un mandrin, de feuilles céramiques denses et poreuses. Le gradient d'infiltration du substrat porogène poreux par la suspension céramique, est obtenu en contrôlant sa viscosité et son comportement rhéologique. L'augmentation de la proportion de phase organique dans la suspension, permettant l'élaboration du substrat porogène, diminue la porosité de celui-ci, par fermeture des interstices entre les entités de porogène et rend plus difficile l'infiltration par une suspension céramique de viscosité donnée. L'augmentation de la viscosité ou du caractère rhéofluidifiant de la suspension céramique, rend également plus difficile l'infiltration du substrat porogène poreux. L'étape (B) d'évaporation du solvant est si nécessaire réalisée par circulation d'un courant d'air chaud. L'étape (C) de déliantage consiste à éliminer les porogènes ainsi que les différents auxiliaires organiques utilisés pour la mise en oeuvre. L'étape (D) de frittage consiste en un traitement thermique de consolidation et de rigidification du matériau mis en forme. Au cours de ce traitement thermique, des phénomènes de diffusion, thermiquement activés, sont responsables de transports de matière et, par suite, de densification et d'un grossissement des grains du matériau. Ce traitement consiste généralement à monter en température jusqu'à la température optimale de frittage du matériau considéré. Par température optimale de frittage, on désigne la température, inférieure à la température de fusion ou de décomposition du matériau, pour laquelle la densification est maximale et la croissance des grains limitée. Dans le cas de matériaux de la famille des composés BIMEVOX, la température de frittage est comprise entre 700 et 850oC et on préférera une taille moyenne des grains après frittage, inférieure à 5 um et de préférence inférieure à 3 um. Les étapes (C) et (D) peuvent être réalisées au cours d'une même opération en une seule étape (C') appelée étape de déliantage-frittage. La technique de coulage en bande est mise en oeuvre au moyen d'un banc de coulage. Selon une première variante du procédé tel que défini précédemment, la structure composite (S) issue de l'étape (B), subit une étape de découpe (B') en éléments de structure (s). Les éléments (s) obtenus sont de préférence de forme, et de dimensions identiques. Lorsque l'on veut préparer un électrolyte solide, deux éléments (si) et (S2) obtenus à l'étape (B') peuvent être empilés tête-bêche, leur face dense étant adjacentes, pour former un ensemble (E), qui est ensuite thermocomprimé et soumis aux étapes (C) et (D) ou à l'étape (C'). Dans ce cas, les dimensions de la matrice de thermocompression de l'ensemble (E) peuvent être adaptées aux dimensions des éléments s, (Si) et (s2). L'opération de thermocompression de l'ensemble (E) consiste généralement en un pressage sous une pression d'environ 50MPa, pendant 5 à 10 minu- tes, à une température supérieure à la température de transition vitreuse (Tg) de la phase organique mise en oeuvre, comprenant le liant et le plastifiant. Elle est généralement inférieure à 100oC. Selon un premier aspect particulier du procédé objet de la présente invention, celui-ci, comprend une étape préalable (P) de préparation du substrat porogène poreux solide. Cette préparation comprend plus particulièrement : - Une étape (Pa), de préparation d'une suspension d'un ou plusieurs porogènes solides dans un solvant, en présence si nécessaire. de liants, de plastifiants et/ou de dispersants et avec ajout si désiré, d'une faible proportion de particules céramiques en faible proportion à ladite suspension. - Une étape (Pb), de coulage de ladite suspension formée à l'étape (Pa) sur une surface plane, et - Une étape (Pc) d'évaporation dudit solvant. Comme solvant, on choisit un liquide inerte vis à vis des porogènes et notamment un liquide dans lequel les porogènes sont insolubles. Il s'agit en général d'un solvant organique, par exemple du méthanol, de l'éthanol, de l'isopropanol ou du butanol, de méthyl éthyl cétone (MEK) ou d'un mélange éthanol + MEK. Comme dispersant, on choisit un composé ou un mélange de composés conduisant à la répulsion électrostatique et/ou stérique des porogènes, que ce soient des particules, des fibres ou des plaquettes, dans le solvant. On choisit de préférence un composé ou un mélange de composés de la famille des esters phosphoriques, comme le BEYCOSTATTM A259, ou des esters fluoroalkylés ou les éthoxylates d'alkyle. - Comme liant, on choisit un composé ou un mélange de composés, chimiquement compatible avec les autres constituants de la suspension et du matériau céramique. On choisit de préférence, un composé ayant une faible température de transition vitreuse Tg. On choisit plus particulièrement un composé soluble dans le solvant choisi. Parmi les composés ou mélanges de composés disponi- bles dans le commerce, il y a les polyacryliques tels que les DEGALANTM ou les polyvinyliques tels que les polyvinylbutyrals. - Comme plastifiant, on choisit un composé ou un mélange de composés disponibles dans le commerce et connus comme possédant cette propriété, tel que des phtalates, comme le phtalate de dibutyl ou le phtalate de butyle et de benzyle ou bien les polyéthylèneglycols. On choisit plus particulièrement un composé soluble dans le solvant choisi. Comme support de coulage, on choisit généralement une surface en verre, un acier inoxydable ou un film plastique tel que par exemple, un film en Mylar TM ou en polypropylène. L'ajout d'un agent liant et/ou d'un agent plastifiant, en faible proportion, dans la suspension de porogène, permet d'obtenir un substrat polymère poreux flexible et manipulable après évaporation du solvant et ne se détériorant pas lors de l'infiltration de la suspension céramique. Ces composés forment un pontage entre les porogènes. De façon générale, les constituants de la suspension préparée à l'étape (Pa) sont choisis, pour qu'après évaporation du solvant, le substrat porogène formé n'adhère pas au support sur lequel est réalisé le coulage de ladite suspension et qu'il ne se fissure pas. Si nécessaire, l'étape (Pb) est précédée d'une étape de désagglomération (Pd), des particules porogènes dans ladite suspension formée à l'étape (Pa), suivie éventuellement d'une étape (Pe), de désaération de ladite suspension. L'étape de désagglomération consiste généralement en la rupture des agglomérats par une action mécanique comme le broyage, par exemple par attrition, ou avec des ultrasons. L'étape de désaération consiste généralement en l'élimination des bulles d'air présentes dans la suspension, par exemple par application d'un vide, par rotation en jarre ou par tamisage. L'étape (Pb) de coulage, est réalisée par la technique dite du coulage en bande. Cette technique est particulièrement appropriée, lorsque l'on souhaite obtenir un matériau céramique de forme planaire et de faible épaisseur. On peut aussi la mettre en oeuvre pour réaliser des tubes par enroulement, par exemple autour d'un mandrin, de feuilles céramiques denses et poreuses. La technique de coulage en bande est mise en oeuvre avec un banc de coulage. Un tel dispositif est disponible dans le commerce Selon un deuxième aspect particulier du procédé objet de la présente invention, celui-ci, comprend une étape préalable (Q) de préparation d'une suspension céramique dans un solvant. Cette préparation comprend plus particulièrement : - une étape (Qa), de préparation d'une suspension de particules de céramique solides dans un solvant, en présence d'un dispersant ; - une étape (Qb) d'addition dans la suspension préparée à l'étape (Qa), d'un liant et d'un plastifiant. Comme solvant, on choisit un liquide permettant la solubilisation des auxiliaires organiques de mise en oeuvre, comme les agents dispersants, les liants ou les plastifiants. Il s'agit en général d'un solvant organique par exemple du méthanol, de l'éthanol, de l'isopropanol ou du butanol, de méthyl éthyl cétone (MEK) ou d'un mélange éthanol + MEK. Comme dispersant, on choisit un composé ou un mélange de composés, chimiquement compatible avec les autres constituants de la suspension et du matériau céramique. On choisit de préférence un composé ou un mélange de composés de la famille des esters phosphoriques, comme le BEYCOST A TTM A259, des esters fluoroalkylés ou des éthoxylates d'alkyles. - Comme liant, on choisit un composé ou un mélange de composés chimiquement compatible avec les autres constituants de la suspension et du matériau céramique. On choisit de préférence, un composé ayant une faible température de transition vitreuse Tg. On choisit plus particulièrement un composé soluble dans le solvant choisi. Parmi les composés ou mélanges de composés disponi- bles dans le commerce, il y a les polyacryliques, tels que les DEGALANTM ou les polyvinyliques, tels que les polyvinylbutyrals. - Comme plastifiant, on choisit un composé ou un mélange de composés disponibles dans le commerce et connus comme possédant cette propriété, tel que des phtalates, comme le phtalate de dibutyl ou le phtatale de butyle et de benzyle ou encore les polyéthylèneglycols. On choisit plus particulièrement un composé soluble dans le solvant choisi. Cette préparation peut comprendre une étape de désagglomération (Qc), de la suspension préparée à l'étape (Qa), avant qu'elle soit soumise à l'étape (Qb). Cette étape de désagglomération consiste généralement en la rupture des agglomérats par une action mécanique comme le broyage, par exemple par attrition ou par des ultrasons. Pour une bonne mise en oeuvre du procédé objet de la présente invention, on préfère que la poudre de matériau céramique, dont on prépare la suspension à l'étape Qa, consiste en des particules de forme équiaxe avec une distribution en taille serrée, centrée autour d'une valeur moyenne comprise entre 0, 1 um et 10 um de préférence entre 0, 2 um et 1 um. Cette préparation peut aussi comprendre une étape de (Qd) de désaération de la suspension issue de l'étape (Ob)' Cette étape de désaération consiste généralement en l'élimination des bulles d'air présentes dans la suspension par exemple par application d'un vide, par rotation en jarre ou par tamisage. Le matériau céramique constitutif de la suspension céramique est généralement choisi parmi les oxydes céramiques dopés qui, à la température d'utilisation, sont sous forme d'un réseau cristallin présentant des lacunes en ions oxydes. et plus particulièrement sous forme de phase cubique, de phase fluorite, de phase pérovskite, de type Aurivillius, de phase brown-millerite ou de phase pyrochlore. Parmi ceux-ci, il y a : (a)-Les oxydes de formule (I) : (MaOb) 1-x (RcOd) x (1), dans laquelle M représente au moins un atome trivalent ou tétravalent principalement choisi parmi, le bismuth (Bi), le cérium (Ce), le zirconium (Zr), le thorium (Th), le gallium (Ga) ou l'hafnium (Hf), a et b sont tels que la structure MaOb est électriquement neutre, R représente au moins un atome divalent ou trivalent choisi principalement parmi le magnésium (Mg), le calcium (Ca) ou le baryum (Ba), le strontium (Sr), le gadolinium (Gd), le scandium (Sc), l'ytterbium (Yb), l'yttrium (Y), le samarium (Sm) l'erbium (Er), l'indium (In), le niobium (Nb) ou le lanthane (La), c et d sont tels que la structure RcOd est électriquement neutre, x est généralement compris entre 0, 05 et 0, 30 et plus particulièrement, entre 0, 075 et 0, 15. Comme exemples d'oxyde de formule (1), il y a les zircones, les galates ou les oxydes de cérium stabilisés comme : - La zircone stabilisée de formule (la) : dans laquelle x est compris entre 0,05 et 0,15. (b)-Les matériaux pérovskites, de formule (H) : dans laquelle, Mi représente un ou plusieurs atomes choisis dans les familles des alcalino terreux, des lanthanides et des actinides et plus particulièrement parmi La, Ce, Pr, Nd, Pm, Sm, Eu, Gd, Tb, Dy, Ho, Er, Tm, Yb, Lu, Y, ou les Mg, Ca, Sr ou Ba, M2 représente un ou plusieurs atomes choisis dans les métaux de transition, plus particulièrement parmi Sc, Ti, V, Cr, Mn, Fe, Co, Ni, Cu ou Zn. Comme exemples d'oxyde de formule (tut), il y a l'oxyde de lanthane et de nicke ! (LaNiOa), tes manganites-lanthane-catcium (CauLayMnOw), tes manganites-lanthane-strontium (LauSrvMnOw), les cobaltites-lanthane-strontium (LauSrvCoOw), les cobaltites - lanthane - calcium (CauLavCoOw), les cobaltites gadoiinium-strontium (GduSryCoOw), tes chromites-tanthane-strontium (LauSrvCrOw), tes ferrites-tanthane-strontium, (LauSryFeOw) ou les ferrocobalti- tes-lanthane-strontium (LauSrvCOdFecOw), composés pour lesquels les sommes u + v et c + d sont égales à 1 et west tel que la structure en cause est électriquement neutre. Il y a plus particulièrement un composé de formule (lia) : dans laquelle west tel que la structure de formule (lia), est électriquement neutre. (c)-Les composés de la famille de BIMEVOX, de formule (III) : dans laquelle M représente un ou plusieurs métaux de substitution du bismuth, choisi (s) parmi ceux ayant un nombre d'oxydation inférieur ou égal à 3, M'représente un ou plusieurs éléments de substitution du vanadium choisi (s) parmi ceux ayant un nombre d'oxydation inférieur, égal ou supérieur à 5, les valeurs limites de x, y et donc z étant dépendants de la nature des éléments de substitution M et M'. Comme exemples d'oxyde de formule ()) !), it y a : - Les composés de formule (Illa) : (Bi2O2) (V1-yM'yOz) (IIIa) correspondant à la formule (III) dans laquelle x est égal à 0 et y est diffé- rent de 0 et M'est avantageusement sélectionné parmi les métaux alcalins, alca- lino-terreux, les métaux de transition, ou encore les éléments des groupes III à V de la classification périodique, ou parmi les terres rares. Quand M'représente un métal de transition il s'agit plus particulièrement du zinc (Zn), du cuivre (Cu), du nickel (Ni), du cobalt (Co), du fer (Fe), du manga- nèse (Mn) ou du cadmium (Cd). Quand M'est un métal alcalino-terreux, il s'agit notamment du calcium (Ca), du strontium (Sr) ou du baryum (Ba). Cependant M'peut aussi représenter un métal ayant un degré d'oxydation égal à 3, tel que l'antimoine (Sb), l'indium (In) ou l'aluminium (AI), un métal ayant un degré d'oxydation égal à 4. tel que le titane (Ti), l'étain (Sn) ou le ruthénium (Ru) ou un élément de substitution de degré d'oxydation égal à 5 tel que le niobium (Nb), le tantale (Ta) ou le phosphore (P). M'peut aussi représenter un métal alcalin comme le sodium (Na) ou peut représenter le plomb (Pb) au degré d'oxydation 2. Comme exemples de composés de formule (Illa) il y a plus particulièrement Bi2Vo 9COo, iOs. 35 (appelé BICOVOX 10) ou BizVo. gCuo. i 05. 35 (appelé BICUVOX 10) - Les composés de formule (IIIb) : (Bi2-xMxO2) (VOz) (IIIb) correspondant à la formule (111) dans laquelle y est égal à 0 et et x est différent de 0, M est tel que défini ci-dessus et est plus particulièrement choisi parmi les terres rares tel que le lanthane. On peut encore citer parmi les composés de formule (III), ceux dans les- quels l'atome d'oxygène est partiellement substitué par du fluor, ou bien ceux comportant des substitutions mixtes du bismuth et du vanadium. Comme composition de ce type, il y a par exemple les composés de formule (Illc) : De manière générale, lorsque le matériau céramique utilisé est une poudre de composé de la famille des BIMEVOX, la granulométrie moyenne est comprise entre 0,2 et 50 microns. L'invention a aussi pour objet le procédé et sa variante tels que définis précédemment, caractérisé en ce que le matériau céramique constitutif de la suspension céramique est choisi parmi les carbures ou les nitrures comme le carbure de silicium, SiC ou le nitrure de silicium Si3N4, l'alumine A) 203 tes silicates d'aluminium et leurs dérivés comme la mullite (2Si02. 3AI203), SALON, ou la cordiérite (Mg2AI4SisO1s), la magnésie (MgO), les phosphates de calcium et ses dérivés comme l'hydroxy apatite [Ca4 (CaF) (PC)s], le phosphate tricalcique [Ca3 (PCj, les oxydes céramiques non dopés tels que la zircone (Zr02) ou la cérine, (Ce02). Selon un autre aspect de la présente invention, celle-ci a pour objet un matériau céramique obtenu par le procédé tel que défini précédemment ainsi qu'un électrolyte solide ou un conducteur mixte ionique-électronique obtenus par la variante dudit procédé telle que définie précédemment. L'invention a aussi pour objet une cellule électrochimique comprenant l'électrolyte solide, tel que défini ci-dessus ainsi qu'une membrane céramique conductrice mixte ionique-électronique, comprenant un conducteur mixte ionique - électronique tel que défini ci-dessus. Selon un autre aspect de la présente invention, celle-ci a pour objet l'utilisation de l'électrolyte solide obtenu par la variante du procédé telle que définie précédemment, pour extraire l'oxygène d'un mélange gazeux en contenant ou pour analyser la présence d'oxygène dans une atmosphère gazeuse. On peut citer en particulier l'utilisation de l'électrolyte solide obtenu par la variante du procédé telle que définie précédemment, soit pour produire de l'oxygène ultra-pur, soit, pour, dans les applications nécessitant des atmosphères sans oxygène, telle que l'industrie des composants électroniques ou l'industrie alimentaire, éliminer l'oxygène de ladite atmosphère, ladite atmosphère gazeuse se trouvant au dessus d'un solide ou d'un liquide. C'est pourquoi l'invention a aussi pour objet un procédé de préparation d'oxygène ultra-pur consistant en la séparation de l'oxygène de l'air par conduction ionique à travers une cellule électrochimique telle que définie précédemment. et un procédé d'élimination de l'oxygène d'une atmosphère gazeuse dans laquelle sont effectuées des applications nécessitant des atmosphères sans oxygène, consistant en la séparation de l'oxygène de ladite atmosphère, par conduction ionique à travers une cellule électrochimique telle que définie précédemment. On peut aussi utiliser une membrane céramique telle que définie ci-dessus, pour produire de l'oxygène qui est directement mis en oeuvre dans une réaction chimique, notamment avec l'hydrogène pour produire de l'énergie électrique, par exemple dans une pile à combustible solide de type SOFC ou dans des réactions classiques de la pétrochimie. C'est pourquoi l'invention a aussi pour objets un procédé de production d'énergie thermique et électrique au sein d'une pile à combustible solide, par réaction de l'oxygène et de l'hydrogène, caractérisé en ce que ledit oxygène est obtenu en le séparant de l'air, par conduction mixte ionique-électronique à travers une membrane céramique telle que définie précédemment, un procédé de production de gaz de synthèse par réaction catalytique du gaz naturel de vapeur d'eau et d'oxygène, caractérisé en ce que ledit oxygène est obtenu en le séparant de l'air, par conduction mixte ionique-électronique à travers une membrane céramique telle que définie précédemment, un procédé de production d'oxygène ultra-pur, caractérisé en ce que ledit oxygène est séparé de l'air, par conduction mixte ionique-électronique, à travers une membrane céramique telle que définie précédemment et un procédé industriel de synthèse d'un composé organique comprenant au moins une étape d'oxydation mettant en oeuvre de l'oxygène gazeux, caractérisé en ce que ledit oxygène est obtenu en le séparant de l'air, par conduction mixte ionique-électronique, à travers une membrane céramique, telle que définie précédemment. L'invention a enfin pour objet l'utilisation d'un matériau céramique de faible épaisseur à gradient de porosité superficielle contrôlé préparé par le procédé tel que défini précédemment, pour préparer des membranes de filtration des gaz ou des liquides, des jonctions céramiques/métal, des biomatériaux ou des capteurs Comme matériau céramique utilisé dans ces applications il y a par exemple les carbures ou les nitrures comme le carbure de silicium, SiC ou le nitrure de si- licium Si3N4, l'alumine A1203 les silicates d'aluminium et leurs dérivés comme la mullite (2SiO2. 3AIzO3), SiAION ou la cordiérite (Mg2AI4SisO18), la magnésie (MgO), les phosphates de calcium et ses dérivés comme l'hydroxy apatite [Ca4 (CaF) (P04) 3J, le phosphate tricalcique [Ca3 (P04) 2J, les oxydes céramiques non dopés tels que la zircone (ZrO2) ou la cérine, (CeO2). Les figures jointes à cet exposé illustrent l'invention sans toutefois la limiter. La Figure 1 regroupe les différentes étapes du procédé d'élaboration d'une membrane céramique avec gradient continu de porosité superficielle contrôlé. La Figure 2 illustre le procédé d'infiltration par coulage en bande d'un lit de porogène par une suspension céramique. Les étapes sont les suivantes : 0 Réalisation d'un substrat porogène poreux par coulage en bande, sur un film plastique souple (Mylar TM par exemple), d'une suspension de particules de porogènes (solvant + porogènes + organiques), 8 Evaporation du solvant, it Infiltration du substrat porogène poreux par une suspension céramique de viscosité et de comportement rhéologique contrôlés. La viscosité et le comportement rhéologique vont fixer l'infiltration de la suspension dans le substrat porogène poreux et donc le gradient de porosité, Evaporation du solvant, e Découpe de la bande, 0 Empilement, par exemple tête-bêche, pour obtenir un coeur dense et deux surfaces symétriques poreuses et thermocompression, & Déliantage-frittage. La Figure 3 : est une photo obtenue par microscopie électronique à balayage, de la surface d'un substrat porogène poreux consistant en un empilement de particules micronisées de cire de polypropylène de 25um fabriquées par Micropowder Inc.). La Figure 4 est une photo obtenue par microscopie électronique à balayage, d'une section polie d'un matériau obtenu par infiltration d'un substrat porogène poreux consistant en un empilement de particules micronisées de cire de polypropylène de 25um fabriquées par Micropowder Inc), par une suspension de BICOVOX 10. La suspension de BICOVOX. 10 est constituée d'environ de 30 à 50 g de poudre de BICOVOX 10 (taille de grains La porosité totale de la zone poreuse est estimée à 60% par analyse d'images. On observe que la membrane céramique de faible épaisseur (entre 150 um et 250 um) obtenue par ce procédé, possède un gradient continu de porosité superficielle contrôlé et une continuité entre zone dense et zone poreuse évitant les délaminations ou décollements entre les matériaux dense et poreux au cours du frittage. La Figure 5 recense différentes photos obtenues par microscopie électronique à balayage de sections fracturées et polies de matériaux frittés, qui illustrent l'effet de la composition du substrat porogène poreux, constitué d'un empilement de particules micronisées de cire de polypropylène de 25 um, sur l'infiltration par la suspension céramique de coulage en bande (particules de BICOVOX. 10 Les proportions volumiques des différentes phases dans le substrat porogène poreux sont consignées dans le tableau suivant : Numéros des photos 1 2 3 composition volumique solvant + cire de polypro-100% 95% 90% (%) pylène liant 0% 2,5% 5% plastifiant 0% 2,5% 5% La Figure 6 est une photo obtenue par microscopie électronique à balayage, d'une section polie d'un matériau fritté obtenu par infiltration d'un substrat porogène poreux constitué de différents types de porogènes par une suspension de BICUVOX. 10. La Figure 7 illustre la fabrication d'éléments multicouches poreux/dense/ poreux par thermocompression en cru, d'un empilement de 2 bandes tête-bêche. Par le procédé d'élaboration mis en oeuvre, il est possible de réaliser des multicouches poreux/dense/poreux à gradient continu de porosité contrôlé. Revendications 1. Procédé de préparation d'un matériau céramique de faible épaisseur à gradient de porosité superficielle contrôlé, caractérisé en ce qu'il comprend : - une étape (A) d'infiltration d'un substrat porogène poreux et d'épaisseur contrôlée, par une suspension d'un matériau céramique ; - une étape (B) d'évaporation du solvant, pour former une structure composite porogène/céramique solide ; - une étape (C), de déliantage, et - une étape (D), de frittage. 2. Procédé tel que défini à la revendication 1, dans lequel les étapes (C) et (D) sont réalisée en une seule étape (C'). 3. Procédé tel que défini à l'une des revendications 1 ou 2, comprenant une étape préalable (P), de préparation du substrat porogène poreux. 4. Procédé tel que défini à la revendication 3, dans lequel la préparation du substrat porogène poreux solide comprend : - Une étape (Pa), de préparation d'une suspension d'un ou plusieurs porogènes solides dans un solvant, en présence si nécessaire, de liants, de plastifiants et/ou de dispersants et avec ajout si désiré, d'une faible proportion de particules céramiques ; - Une étape (Pb), de coulage de ladite suspension formée à l'étape (Pa) sur une surface plane, et - une étape (Pc), d'évaporation dudit solvant. 5. Procédé tel que défini à la revendication 4, dans lequel l'étape (Pb) est précédée d'une étape de désagglomération (Pd), des particules porogènes dans ladite suspension formée à l'étape (Pa), suivie éventuellement d'une étape (Pe), de désaération de ladite suspension. 6. Procédé de préparation tel que défini à l'une des revendications 1 à 5, comprenant une étape préalable (Q), de préparation d'une suspension céramique dans un solvant. 7. Procédé tel que défini à la revendication 6, dans lequel la préparation de la suspension céramique comprend : - Une étape (Qa), de préparation d'une suspension de particules de céramique solides dans un solvant en présence d'un dispersant ; - Une étape (Qb), d'addition dans la suspension préparée à l'étape (Qa), d'un liant et éventuellement d'un plastifiant. 8. Procédé tel que défini à la revendication 7, dans lequel l'étape (Qb) est précédée d'une étape de désagglomération (Qc), de la suspension préparée à l'étape (Qb). 9. Procédé tel que défini à l'une des revendications 7 ou 8, dans lequel l'étape (Qb) est suivie d'une étape (Qd), de désaération de ladite suspension. 10 Procédé tel que défini à l'une des revendications 1 à 9, dans lequel la structure composite (S) issue de l'étape (B), subit une étape de découpe (B') en éléments de structure (s). 11. Procédé tel que défini à la revendication 10, dans lequel les éléments (s) obtenus sont de forme et de dimensions identiques. 12. Variante du procédé tel que défini à l'une des revendications 10 ou 11, dans laquelle deux éléments (si) et (S2) obtenus à l'étape (B') sont empilés têtebêche, leur face dense étant adjacentes, pour former un ensemble (E), qui est ensuite thermocomprimé et soumis aux étapes (C) puis (D) ou à l'étape (C'). 13. Procédé et sa variante tels que définis à l'une des revendications 1 à 12, caractérisé en ce que le matériau céramique constitutif de la suspension céramique est choisi parmi les oxydes céramiques dopés qui, à la température d'utilisation se présentent sous forme d'un réseau cristallin présentant des lacunes en ions oxydes et plus particulièrement sous forme de phase cubique, de phase fluo- rite, de phase pérovskite, de type Aurivillius, de phase brown-millerite ou de phase pyrochlore. 14. Procédé et sa variante tels que définis à la revendication 13, caractérisé en ce que le matériau céramique constitutif de la suspension céramique est choisi parmi les oxydes de formule (I) : - Les oxydes de formule (1) : dans laquelle M représente au moins un atome trivalent ou tétravalent principalement choisi parmi, le bismuth (Bi), le cérium (Ce), le zirconium (Zr), le thorium (Th), le gallium (Ga) ou l'hafnium (Hf), a et b sont tels que la structure MaOb est électriquement neutre, R représente au moins un atome divalent ou tri- valent choisi principalement parmi le magnésium (Mg), le calcium (Ca) ou le baryum (Ba), le strontium (Sr), le gadolinium (Gd), le scandium (Sc), l'ytterbium (Yb), l'yttrium (Y), le samarium (Sm) l'erbium (Er), l'indium (In), le niobium (Nb) ou le lanthane (La), c et d sont tels que la structure RcOd est électriquement neutre, x est généralement compris entre 0,05 et 0,30 et plus particulièrement, entre 0,075 et 0,15. 15. Procédé et sa variante tels que définis à la revendication 14, caractérisé en ce que le matériau céramique constitutif de la suspension céramique est choisi parmi les zircones, les galates ou les oxydes de cérium stabilisés comme, par exemple, la zircone stabilisée de formule (la) : dans laquelle x est compris entre 0,05 et 0,15. 16. Procédé tel que défini à la revendication 13, caractérisé en ce que le matériau céramique constitutif de la suspension céramique est choisi parmi les matériaux pérovskites, de formule (il) : dans laquelle, Mi représente un ou plusieurs atomes choisis dans les familles des alcalino-terreux, des lanthanides et des actinides et plus particulièrement parmi La, Ce, Pr, Nd, Pm, Sm, Eu, Gd, Tb, Dy, Ho, Er, Tm, Yb, Lu, Y, ou les Mg, Ca, Sr ou Ba, M2 représente un ou plusieurs atomes choisis les métaux de transition, plus particulièrement parmi Sc, Ti, V, Cr, Mn, Fe, Co, Ni, Cu ou Zn. 17. Procédé et sa variante tels que définis à la revendication 16, caractérisé en ce que le matériau céramique constitutif de la suspension céramique est choisi parmi l'oxyde de lanthane et de nickel (LaNi03), les manganites-lanthane- calcium (CauLavMnOw), les manganites - lanthane - strontium (LauSrvMnOw), les cobaltites-lanthane-strontium (LauSrvCoOw), les cobaltites-lanthane-calcium (CauLavCoOw), les cobaltites-gadolinium-strontium (GduSryCoOw), les chromites - lanthane-strontium (LauSrvCrOw), les ferrites-lanthane-strontium, (LauSr- vFeOw) ou les ferrocobattites-tanthane-strontium (LauSrvCodFêcOw), composés pour lesquels les sommes u + v et c + d sont égales à 1 et west tel que la struc- ture en cause est électriquement neutre, et est plus particulièrement un composé de formule (lia) : dans laquelle west tel que la structure de formule (lia), est électriquement neutre. 18. Procédé et sa variante tels que définis à la revendication 13, caractérisé en ce que le matériau céramique constitutif de la suspension céramique est choisi parmi les composés de formule (tut) : dans laquelle M représente un ou plusieurs métaux de substitution du bismuth, choisi (s) parmi ceux ayant un nombre d'oxydation inférieur ou égal à 3, M'représente un ou plusieurs éléments de substitution du vanadium choisi (s) parmi ceux ayant un nombre d'oxydation inférieur, égal ou supérieur à 5, les valeurs limites de x, y et donc z étant dépendants de la nature des éléments de substitution M et M'. 19. Procédé et sa variante tels que définis à la revendication 18, caractéri- sé en ce que le matériau céramique constitutif de la suspension céramique est choisi parmi les composés de formule (IIIa) : (IIIa) correspondant à la formule (III) dans laquelle x est égal à 0, y est différent de 0 et M'est choisi parmi les métaux alcalins, alcalino-terreux, les métaux de transition, ou encore les éléments des groupes III à V de la classification périodique, ou parmi les terres rares et est plus particulièrement choisi entre Bi2Vo, 9Coo, 105, 35 et Bi2VO, gCUO, 105, 35. 20. Procédé et sa variante tels que définis à la revendication 18, caractérisé en ce que le matériau céramique constitutif de la suspension céramique est choisi parmi les composés de formule (Illb) : correspondant à la formule (111) dans laquelle y est égal à 0, x est différent de 0 et M est choisi parmi les terres rares et représente plus particulièrement le lanthane. 21. Procédé et sa variante tels que définis à l'une des revendications 1 à 12, caractérisé en ce que le matériau céramique constitutif de la suspension céramique est choisi parmi les carbures ou les nitrures comme le carbure de sili- cium, SiC ou le nitrure de silicium Si3N4, l'alumine A1203 les silicates d'aluminium et leurs dérivés comme la mullite (2SiO2. 3AhO3), SiAION ou la cordiérite (Mg2AI4Si5O1s), la magnésie (MgO), les phosphates de calcium et ses dérivés comme l'hydroxy apatite [Ca4 (CaF) (P04) 3], le phosphate tricalcique [Ca3 (P04) 2], les oxydes céramiques non dopés tels que la zircone (ZrOz) ou la cérine, (Ce02). 22. Matériau céramique obtenu par le procédé et sa variante tels que définis à l'une des revendications 1 à 21. 23. Electrolyte solide et conducteur mixte ionique-électronique, obtenus par la variante du procédé telle que définie à l'une des revendications 12 à 20. 24. Cellule électrochimique comprenant l'électrolyte solide, tel que défini à la revendication 23. 25. Membrane céramique conductrice mixte ionique-électronique, comprenant un conducteur mixte ionique-électronique tel que défini à la revendication 23. 26. Utilisation de l'électrolyte solide obtenu par la variante du procédé telle que définie à l'une des revendications 12 à 20, pour extraire l'oxygène d'un mélange gazeux en contenant. 27. Utilisation de l'électrolyte solide obtenu par la variante du procédé telle que définie à l'une des revendications 12 à 20, pour analyser la présence d'oxygène dans une atmosphère gazeuse. 28. Procédé de préparation d'oxygène ultra-pur consistant en la séparation de l'oxygène de l'air par conduction ionique à travers une cellule électrochimique telle que définie à la revendication 24. 29. Procédé d'élimination de l'oxygène d'une atmosphère gazeuse dans laquelle sont effectuées des applications nécessitant des atmosphères sans oxygène, consistant en la séparation de l'oxygène de ladite atmosphère, par conduction ionique à travers une cellule électrochimique telle que définie à la revendication 24. 30. Procédé de production d'énergie thermique et électrique au sein d'une pile à combustible solide, par réaction de l'oxygène et de l'hydrogène, caractérisé en ce que ledit oxygène est obtenu en le séparant de l'air, par conduction mixte ionique-électronique à travers une membrane céramique telle que définie à la revendication 25. 31. Procédé de production de gaz de synthèse par réaction catalytique du gaz naturel de vapeur d'eau et d'oxygène, caractérisé en ce que ledit oxygène est obtenu en le séparant de l'air, par conduction mixte ionique-électronique à travers une membrane céramique telle que définie à la revendication 25. 32. Procédé de production d'oxygène ultra-pur, caractérisé en ce que ledit oxygène est séparé de l'air, par conduction mixte ionique-électronique, à travers une membrane céramique telle que définie à la revendication 25. 33. Procédé industriel de synthèse d'un composé organique comprenant au moins une étape d'oxydation mettant en oeuvre de l'oxygène gazeux, caractérisé en ce que ledit oxygène est obtenu en le séparant de l'air, par conduction mixte ionique-électronique, à travers une membrane céramique, telle que définie à la revendication 25. 34. Utilisation d'un matériau céramique préparé par le procédé tel que défini à la revendication 21, pour préparer des membranes de filtration des gaz ou des liquides, des jonctions céramiques/métal, des biomatériaux ou des capteurs.